(57)【特許請求の範囲】
【請求項１】
プロピレン、エチレン、１−ブテンターポリマーを含む容器であって，
ターポリマーにおいて、
ｉ）エチレン由来単位の含量が０．５重量％〜１．８重量％の範囲であり、
ｉｉ）１−ブテン由来単位の含量が３．５重量％〜６．５重量％の範囲であり、
ｉｉｉ）Ｃ２重量％／Ｃ４重量％の比率が０．１２〜０．２２の範囲であり、Ｃ２重量％がエチレン由来単位の重量％、Ｃ４重量％が１−ブテン由来単位の重量％であり、
ｉｖ）エチレン由来単位と１−ブテン由来単位の総含量が４．２重量％〜７．５重量％で含まれ、
ｖ）ＩＳＯ  １１３３に準拠して、２３０℃、２．１６ｋｇで測定されたメルトフローレートＭＦＲが２０〜８０ｇ／１０ｍｉｎの範囲であり、
ｖｉ）２５℃におけるキシレン可溶性画分が７．０重量％未満であり、
ｖｉｉ）融点が１４０℃超である、容器。
【請求項２】
ターポリマーにおいて、エチレン由来単位の含量が０．７重量％〜１．５重量％の範囲である、請求項１に記載の容器。
【請求項３】
ターポリマーにおいて、１−ブテン由来単位の含量が４．５重量％〜６．０重量％の範囲である、請求項１又は請求項２に記載の容器。
【請求項４】
ターポリマーにおいて、エチレン由来単位と１−ブテン由来単位の総含量が４．５重量％〜７．０重量％の範囲である、請求項１ないし請求項３のいずれか一項に記載の容器。
【請求項５】
ターポリマーの光沢が１ｍｍプラークで測定するとき１２０％超である、請求項１ないし請求項４のいずれか一項に記載の容器。
【請求項６】
下記のｉ）ないしｖｉｉ）を有するプロピレン、エチレン、１−ブテンターポリマー。
ｉ）エチレン由来単位の含量が０．５重量％〜１．８重量％の範囲であり、
ｉｉ）１−ブテン由来単位の含量が３．５重量％〜６．５重量％の範囲であり、
ｉｉｉ）Ｃ２重量％／Ｃ４重量％の比率が０．１２〜０．２２の範囲であり、Ｃ２重量％がエチレン由来単位の重量％、Ｃ４重量％が１−ブテン由来単位の重量％であり、
ｉｖ）エチレン由来単位と１−ブテン由来単位の総含量が４．２重量％〜７．５重量％で含まれ、
ｖ）ＩＳＯ  １１３３に準拠して、２３０℃、２．１６ｋｇで測定されたメルトフローレートＭＦＲが２０〜８０ｇ／１０ｍｉｎの範囲であり、
ｖｉ）２５℃におけるキシレン可溶性画分が７．０重量％未満であり、
ｖｉｉ）融点が１４０℃超である。
【発明の詳細な説明】
【技術分野】
【０００１】
本発明は、光学特性と機械的特性の特定の均衡を取る容器、特に食品用容器に関する。前記容器は、特定の特性を有するプロピレン／エチレン／１−ブテンターポリマーを含む。
【背景技術】
【０００２】
プロピレンターポリマーで製造された物品は当該技術分野において公知である。
【０００３】
プロピレンターポリマーは、プロピレンホモポリマーに対して、より優れた衝撃性、より低い剛性率、及びより優れた透明性を特徴とすることから用いられている。しかし、一部の場合において、特に互いに相反する特性が求められる場合において、これら特性の間に許容可能な均衡を見出すことは難しい。例えば、所定の柔軟性が求められる場合、これは一般に多くの量のキシレン可溶性画分の存在下に得られ、多くの量のキシレン可溶性画分が、これらを食品接触製品に適さないようにする。
【０００４】
さらに、ＷＯ９８／５８９７１には、互いに連結されたスラリー及び気相反応器を含むプロピレン、エチレン及び他のα−オレフィンのターポリマーの製造工程が開示されている。該工程は、エチレン−対−ブテンの比率を０．３未満に示すポリマー生成物の製造のためのカスケードで連結された２個以上の反応器の組み合わせを用いることを含む。該ターポリマー生成物に関する短所は溶融温度が低すぎて、結果としてプロセスウインドーが狭いということである。
【０００５】
ＷＯ２００９／０１９１６９は、２個の互いに連結された重合領域を含む気相反応器で製造されたプロピレン／エチレン／１−ブテンターポリマーに関する。前記ターポリマーは他の特徴の中でも、エチレン量（重量％）と１−ブテン量（重量％）との間の比率が０．１〜０．８の範囲であり、２５℃におけるキシレン可溶性画分が９重量％超であり、コモノマー単位の総含量が８重量％以上であることを特徴とする。
【０００６】
出願人は、これらパラメータで作業して、向上した光学特性を有する物質を得ることができることを見出した。
【発明の概要】
【０００７】
したがって、本発明の目的は、容器、好ましくはプロピレン、エチレン、１−ブテンターポリマーを含む食品用容器であって、ターポリマーにおいて、
ｉ）エチレン由来単位の含量が０．５重量％〜１．８重量％、好ましくは０．７重量％〜１．５重量％、より好ましくは０．９重量％〜１．３重量％の範囲であり、
ｉｉ）１−ブテン由来単位の含量が３．５重量％〜６．５重量％、好ましくは４．５重量％〜６．０重量％、より好ましくは５重量％〜６．０重量％、さらに好ましくは５．５重量％〜６．０重量％の範囲であり、
ｉｉｉ）Ｃ２重量％／Ｃ４重量％の比率が０．１２〜０．２２、好ましくは０．１４〜０．２０、より好ましくは０．１５〜０．２０の範囲であり、Ｃ２重量％がエチレン由来単位の重量％、Ｃ４重量％が１−ブテン由来単位の重量％であり、
ｉｖ）エチレン由来単位と１−ブテン由来単位の総含量が４．２重量％〜７．５重量％、好ましくは４．５重量％〜７．０重量％で含まれ、
ｖ）ＩＳＯ  １１３３に準拠して、２３０℃、２．１６ｋｇで測定されたメルトフローレートＭＦＲが、２０〜８０ｇ／１０ｍｉｎ、好ましくは２５〜７０ｇ／１０ｍｉｎ、より好ましくは３１〜５２ｇ／１０ｍｉｎの範囲であり、
ｖｉ）２５℃におけるキシレン可溶性画分が７．０重量％未満、好ましくは６．０重量％未満、より好ましくは５．５重量％未満であり、
ｖｉｉ）融点が１４０℃超であり、好ましくは１４０℃〜１５２℃で含まれ、より好ましくは１４１℃〜１４８℃で含まれる。
【０００８】
本発明において、ターポリマーという用語は、単にプロピレン、エチレン及び１−ブテン由来単位のみを含むポリマーを意味し、これら３個のコモノマー由来単位の含量の総和が１００重量％である。
【０００９】
好ましくは、本発明のターポリマーはヘキサンに可溶性の画分（ＦＤＡ  ２１  ７７：１５２０に準拠してフィルムで測定される）を３．４重量％未満、好ましくは３．０重量％未満、より好ましくは２．０重量％未満で有する。
【００１０】
好ましくは、本発明のターポリマーは１ｍｍプラークで測定された光沢を１２０％超、より好ましくは１２５％超、さらに好ましくは１２８％超で有する。
【００１１】
ターポリマーのＭＦＲを達成するため、より低いＭＦＲを有するポリマーを熱分解することも可能である。ポリマーを熱分解するため、過酸化物のような公知の熱分解剤を用いてもよい。熱分解によって、生成物のＭＦＲを微調整することができる。
【００１２】
ターポリマーは、プロピレン系シーケンスのアイソタクチック型の立体規則性を有し、これは、１５重量％未満であるキシレン抽出物の低い値により明らかである。
【００１３】
ＦＤＡ  ２１  ７７：１５２０に準拠して測定されるヘキサン抽出物は、２重量％未満、好ましくは１．９重量％未満、より好ましくは１．７重量％以下である。
【００１４】
さらに、好ましくは本発明の容器には低い値のヘイズが付与される。（壁厚が０．４ｍｍの容器における）ヘイズは５．０％未満、好ましくは４．０％未満、より好ましくは３．８％未満である。
【００１５】
壁厚が０．４ｍｍである容器の最上部の荷重は２００Ｎ超、好ましくは２５０Ｎ超である。
【００１６】
本発明の容器は、射出成形のような当該技術分野で一般に公知である方法により得ることができる。
【００１７】
本発明の容器用ターポリマーは、１つ以上の重合工程において重合によって製造可能である。このような重合はチーグラー−ナッタ触媒の存在下で行われてもよい。前記触媒の必須成分は、少なくとも１つのチタン−ハロゲン結合を有するチタン化合物、及び電子供与体化合物を含む固体触媒成分であり、上記の２つの化合物は活性形態のマグネシウムハライド上に保持されている。さらに他の必須成分（共触媒）は、アルミニウムアルキル化合物のような有機アルミニウム化合物である。
【００１８】
外部供与体が選択的に添加される。
【００１９】
本発明の工程に一般に用いられる触媒は、周囲温度におけるキシレン不溶性の値が９０％超、好ましくは９５％超であるポリプロピレンを製造することができる。
【００２０】
上述した特徴を有する触媒は特許文献において公知であり、米国特許４，３９９，０５４、及びヨーロッパ特許４５９７７に記載された触媒が特に有利である。他の例は米国特許４，４７２，５２４で確認することができる。
【００２１】
前記触媒で用いられる固体触媒成分は、電子供与体（内部供与体）として、エーテル、ケトン、ラクトンからなる群より選ばれる化合物、Ｎ、Ｐ、及び／又はＳ原子を含有する化合物、及びモノカルボン酸及びジカルボン酸のエステルを含む。
【００２２】
特に好適な電子供与体化合物は、フタル酸のエステル及び下記式の１，３−ジエーテルである。
【数１】
0006046838.tif 000002
【００２３】
上記式において、ＲＩ及びＲＩＩは同一であるか又は異なってもよく、Ｃ１−Ｃ１８アルキル、Ｃ３−Ｃ１８シクロアルキル又はＣ７−Ｃ１８アリールラジカルであり；ＲＩＩＩ及びＲＩＶは同一であるか又は異なってもよく、Ｃ１−Ｃ４アルキルラジカルであるか；又は２位の炭素原子が５、６又は７個の炭素原子、又は５−ｎ又は６−ｎ’個の炭素原子、及びそれぞれｎ個の窒素原子であり、Ｎ、Ｏ、Ｓ及びＳｉからなる群より選ばれるｎ’個のヘテロ原子から構成された環状又は多環構造に属する１，３−ジエーテルであり、ここで、ｎは１又は２であり、ｎ’は１、２又は３であり、上記構造は２個又は３個の不飽和構造を含み（シクロポリエン系構造）、選択的に他の環状構造と共に縮合されるか、又は、直鎖もしくは分枝状アルキルラジカル、シクロアルキル、アリール、アラルキル、アルカリルラジカル及びハロゲンからなる群より選ばれる１つ以上の置換基で置換されるか、又は、他の環状構造と縮合され、縮合された環状構造に結合されてもよい上述した置換体の中の１つ以上で置換され、上述したアルキル、シクロアルキル、アリール、アラルキル又はアルカリルラジカル、及び縮合された環状構造の中の１つ以上は選択的に炭素原子、水素原子、又は両者に対する置換体として１つ以上のヘテロ原子を含む。
【００２４】
このようなタイプのエーテルは、公開されたヨーロッパ特許出願３６１４９３及び７２８７６９に記載されている。
【００２５】
前記ジエーテルの代表的な例としては、２−メチル−２−イソプロピル−１，３−ジメトキシプロパン、２，２−ジイソブチル−１，３−ジメトキシプロパン、２−イソプロピル−２−シクロペンチル−１，３−ジメトキシプロパン、２−イソプロピル−２−イソアミル−１，３−ジメトキシプロパン、９，９−ビス（メトキシメチル）フルオレンである。
【００２６】
他の好適な電子供与体化合物としては、フタル酸エステル、例えばジイソブチル、ジオクチル、ジフェニル及びベンジルブチルフタレートである。
【００２７】
少なくとも２個の電子供与体化合物の混合物を用いることも可能であり、該化合物の一方は供与体の総量に対して３０〜９０モル％の量で存在し、スクシネートから選ばれ、他方は１，３ジエーテルより選ばれる。
【００２８】
上述した触媒成分の製造は多様な方法によって実施される。
【００２９】
例えば、ＭｇＣｌ２・ｎＲＯＨ付加物（特に球状粒子）は、電子供与体化合物を含む過量のＴｉＣｌ４と反応し、ここで、ｎは一般に１ないし３であり、ＲＯＨはエタノール、ブタノール又はイソブタノールである。反応温度は一般に８０℃〜１２０℃である。その後、固体は単離され、電子供与体化合物の存在下又は不在下でＴｉＣｌ４と再度反応し、その後分離され、全ての塩素イオンが消失するまで炭化水素のアリコートで洗浄される。
【００３０】
固体触媒成分において、Ｔｉとして示されたチタン化合物は、一般に０．５重量％〜１０重量％の量で存在する。固体触媒成分に固定されて維持される電子供与体化合物の量は、一般にマグネシウムジハライドに対して５〜２０モル％である。
【００３１】
固体触媒成分の製造に用いられ得るチタン化合物は、チタンのハライド及びチタンのハロゲンアルコレートである。チタンテトラクロリドが好ましい化合物である。
【００３２】
上述した反応によって活性形態のマグネシウムハライドが形成される。ハライドではないマグネシウム化合物、例えばマグネシウムカルボキシレートから活性形態のマグネシウムハライドの形成を誘導する他の反応は文献に公知である。
【００３３】
共触媒として用いられるＡｌ−アルキル化合物は、Ａｌ−トリアルキル、例えば、Ａｌ−トリエチル、Ａｌ−トリイソブチル、Ａｌ−トリ−ｎ−ブチル、及び２個以上のＡｌ原子がＯ原子又はＮ原子、或いはＳＯ４基又はＳＯ３基によって互いに結合された直鎖状又は環状Ａｌ−アルキル化合物を含む。
【００３４】
一般に、Ａｌ−アルキル化合物は、Ａｌ／Ｔｉ比率が１〜１０００の量で用いられる。
【００３５】
外部供与体として用いられ得る電子供与体化合物は、芳香族酸エステル、例えばアルキルベンゾエート、及び特に少なくとも１つのＳｉ−ＯＲ結合を含むケイ素化合物を含み、ここで、Ｒは炭化水素ラジカルである。
【００３６】
ケイ素化合物の例は、（ｔｅｒｔ−ブチル）２Ｓｉ（ＯＣＨ３）２、（シクロヘキシル）（メチル）Ｓｉ（ＯＣＨ３）２、（シクロペンチル）２Ｓｉ（ＯＣＨ３）２、（フェニル）２Ｓｉ（ＯＣＨ３）２及び（１，１，２−トリメチルプロピル）Ｓｉ（ＯＣＨ３）３である。
【００３７】
上述した式を有する１，３−ジエーテルも有利に用いることができる。内部供与体がこれらジエーテルの中の１つである場合、外部供与体は省略できる。
【００３８】
特に、上記触媒成分の他の多くの組み合わせによって、本発明によるプロピレンポリマー組成物を得ることができるとしても、好ましくは、ターポリマーはフタレートを内部供与体として含み、（シクロペンチル）２Ｓｉ（ＯＣＨ３）２を外部供与体として含むか、又は前記１，３−ジエーテルを内部供与体として含む触媒を用いることで製造される。
【００３９】
前記プロピレン−エチレン−ブテン−１ポリマーは、ヨーロッパ出願１０１２１９５に例示される重合工程で製造される。
【００４０】
詳しくは、上記工程は、反応条件下において、触媒の存在下でモノマーを前記重合領域に供給するステップ、及び前記重合領域からポリマー生成物を収集するステップを含む。上記工程において、成長するポリマー粒子は迅速な流動化条件下で前記重合領域（上昇部）の中の１つ（第１）を通じて上方に向かって流れ、前記上昇部から離れて他の（第２）重合領域（下降部）に入り、この下降部を通じて粒子が重力作用下で緻密な状態で下方に向かって流れ、前記下降部から離れて上昇部に再導入され、これにより上昇部と下降部との間でポリマーの循環が構築される。
【００４１】
下降部において、固体の密度が高い値に到逹し、これはポリマーの嵩密度に近接する。よって、圧力の正の増加が流れの方向に沿って得られるため、特殊な機械的手段がなくともポリマーを上昇部に再導入することが可能になる。このような方式で「ループ」循環が設定され、これは、２つの重合領域間の圧力の均衡によって、そしてシステムに導入されるヘッド損失によって限定される。
【００４２】
一般に、上昇部における迅速な流動化の条件は、関連するモノマーを含む気体混合物を前記上昇部に供給することで構築される。気体混合物の供給は、適切な場合、気体分布器手段の使用によって、ポリマーを前記上昇部に再導入する地点の下方で行われることが好ましい。上昇部への輸送気体の速度は、作動条件下での輸送速度よりも高く、好ましくは２〜１５ｍ／ｓである。
【００４３】
一般に、上昇部から離れるポリマー及び気体状の混合物は固体／気体分離領域に伝達される。固体／気体の分離は従来の分離手段を用いるによって行われる。ポリマーは分離領域から下降部に入る。分離領域から離れる気体状の混合物は圧縮されて冷却され、適切な場合、構成モノマー及び／又は分子量調節剤の添加と共に上昇部に移送される。移送は気体状の混合物用再循環ラインによって行われてもよい。
【００４４】
２つの重合領域の間で循環するポリマーの調節は、下降部から離れるポリマーの量を、固体の流れを調節するのに適した手段、例えば機械的バルブを用いて計量するによって行うことができる。
【００４５】
作動パラメータ、例えば、温度はオレフィン重合工程における通常の程度であり、例えば５０℃〜１２０℃である。
【００４６】
このような第１段階のプロセスは、０．５〜１０ＭＰａ、好ましくは１．５〜６ＭＰａの作動圧力下で行うことができる。
【００４７】
有利には、１つ以上の不活性気体は、不活性気体の部分圧力の和が好ましくは気体の総圧力の５〜８０％の量で、重合領域で維持される。不活性気体は、例えば窒素やプロパンであってもよい。
【００４８】
多様な触媒は、前記上昇部の任意の地点で上昇部まで供給される。しかし、これらは下降部の任意の地点でも供給できる。触媒は任意の物理的状態で存在してもよく、よって固体状態又は液体状態の触媒が用いられ得る。
【００４９】
オレフィンポリマーに一般に用いられる通常の添加剤、充填剤及び顔料が添加されてもよく、例えば、核形成剤、拡張油、ミネラル充填剤及びその他の有機顔料や無機顔料が添加されてもよい。特に、タルク、炭酸カルシウム及びミネラル充填剤のような無機充填剤の添加は、さらに屈曲弾性率及びＨＤＴのような一部の機械的特性を向上させる。さらにタルクは核形成効果を有し得る。
【００５０】
核形成剤は、本発明の組成物に、総重量に対して０．０５重量％〜２重量％、より好ましくは０．１重量％〜１重量％の範囲の量で添加される。
【００５１】
本発明の目的の容器は、立方型、円錐型又は不規則形状のように多様な形状を有することができる。
【００５２】
本発明のさらなる目的は、上述したようなプロピレン、エチレン、１−ブテンターポリマーである。
【発明を実施するための形態】
【００５３】
下記の非制限的な実施例は、本発明をより良好に例示するために与えられる。
【００５４】
実施例
下記の特性化方法は、製造されるプロピレンターポリマーの試験に用いた。
【００５５】
−コモノマー含量の測定：
−コモノマーの含量を、フーリエ変換赤外分光光度計（ＦＴＩＲ）を用いてエアーバックグラウンドに対するサンプルのＩＲスペクトルを収集することで、赤外分光法によって測定し、装備のデータ獲得パラメータは以下の通りである。
−パージ時間：最小３０秒
−収集時間：最小３分
−アポダイゼーション：Ｈａｐｐ−Ｇｅｎｚｅｌ
−解像度：２ｃｍ−１
【００５６】
−サンプルの製造：
−水圧プレスを用いて、２個のアルミ箔の間で約１ｇのサンプルに圧力を加えることで厚いシートを得る。均一性が問題となる場合には、少なくとも２回圧力動作を行うことが好ましい。該シートから小さな部位を切り出してフィルムを成形する。好ましいフィルムの厚み範囲は０．０２〜０．０５ｃｍ（８〜２０ｍｉｌｓ）である。
【００５７】
−加圧温度は１８０±１０℃（３５６゜Ｆ）であり、約１０ｋｇ／ｃｍ２（１４２．２ＰＳＩ）の圧力を約１分間加える。圧力を解除してプレスから取り外した後、サンプルを室温に冷却する。
【００５８】
−ポリマーの加圧されたフィルムのスペクトルを波数（ｃｍ−１）に対する吸光度で記録する。下記の測定を用いてエチレン及び１−ブテンの含量を計算する。
【００５９】
−フィルム厚みの分光標準化に用いられる、４４８２〜３９５０ｃｍ−１の結合吸収バンドの面積（Ａｔ）。
【００６０】
−アイソタクチックの非相加的ポリプロピレンスペクトル、及び以後８００〜６９０ｃｍ−１の範囲における１−ブテン−プロピレンランダムコポリマーの参照スペクトルの２回の適切な連続した分光学的減算後、７５０〜７００ｃｍ−１の吸収バンドの面積（ＡＣ２）。
【００６１】
−アイソタクチックの非相加的ポリプロピレンスペクトル、及び以後８００〜６９０ｃｍ−１の範囲におけるエチレン−プロピレンランダムコポリマーの参照スペクトルの２回の適切な連続した分光学的控除後、７６９ｃｍ−１（最大値）の吸収バンドの高さ（ＤＣ４）。
【００６２】
−エチレン及び１−ブテン含量を計算するため、既知の量のエチレン及び１−ブテンのサンプルを用いて得られたエチレン及び１−ブテンに対する補正直線が必要である。
【００６３】
−エチレンの補正：
−補正直線はエチレンモル％（％Ｃ２ｍ）に対してＡＣ２／Ａｔのグラフを描くことで得られる。ＧＣ２傾斜度は線形回帰から計算する。
【００６４】
−１−ブテンの補正
−補正直線はブテンモル％（％Ｃ４ｍ）に対してＤＣ４／Ａｔのグラフを描くことで得られる。ＧＣ４傾斜度は線形回帰から計算する。
【００６５】
−未知のサンプルのスペクトルを記録した後、未知のサンプルの（Ａｔ）、（ＡＣ２）及び（ＤＣ４）を計算する。サンプルのエチレン含量（％モル画分Ｃ２ｍ）を下記のように計算する。
【数２】
0006046838.tif 000003
【００６６】
−サンプルの１，ブテン含量（％モル画分Ｃ４ｍ）を下記のように計算する。
【数３】
0006046838.tif 000004
【００６７】
−プロピレン含量（モル画分Ｃ３ｍ）を下記のように計算する。
【数４】
0006046838.tif 000005
【００６８】
−エチレン含量重量及び１−ブテン含量重量を下記のように計算する。
【数５】
0006046838.tif 000006
【数６】
0006046838.tif 000007
【００６９】
−メルトフローレート（ＭＦＲ「Ｌ」）：ＩＳＯ  １１３３に準拠して、２３０℃、２．１６ｋｇで測定する。
【００７０】
−キシレンでの溶解性：
−ポリマー２．５ｇ及びキシレン２５０ｍｌを、冷却器及び磁気攪拌器付きガラスフラスコに導入する。温度を３０分内に溶媒の沸点まで上昇させる。その後、結果として得られた透明な溶液を環流下で保持し、さらに３０分攪拌する。その後、密閉されたフラスコを氷と水が入った水槽で３０分間保持し、同様に２５℃の恒温水槽で３０分間保持する。結果として形成された固体を濾紙で迅速に濾過する。濾過された液体１００ｍｌを予め秤量したアルミニウム容器に注入し、窒素流れ下に加熱プレートで加熱し、蒸発により溶媒を除去する。その後、一定の重量が得られるまで、容器を真空下で８０℃のオーブンで保持する。その後、室温でキシレンに可溶性のポリマーの重量％を計算する。
【００７１】
−屈曲弾性率：ＩＳＯ  １７８の方法によって確認する。
【００７２】
−ヘイズ（１ｍｍプラーク上におけるヘイズ）：
−用いられた方法によって、５ｃｍ×５ｃｍ標本を１ｍｍ厚みの成形されたプラークで切り出し、ヘイズ値をＧ．Ｅ．１２０９ランプ及びフィルターＣ付きヘーズメータＵＸ−１０と共にガードナー光度計を用いて測定する。サンプルの不在下で測定（０％ヘイズ）し、インターセプト光ビームを用いて測定（１００％ヘイズ）することで、装備を補正する。
【００７３】
−測定及びコンピューター化原理は標準ＡＳＴＭ−Ｄ１００３に与えられている。
【００７４】
−試験されるプラークを下記の方法によって製造する。７５ｍｍ×７５ｍｍ×２ｍｍプラークを下記の処理条件下でＧＢＦ  Ｐｌａｓｔｉｎｉｅｃｔｏｒ  Ｇ２３５／９０射出成形機械、９０トンを用いて成形する。
−軸回転速度：                 １２０ｒｐｍ
−背圧：                       １０ｂａｒ
−溶融温度：                   ２６０℃
−射出時間：                   ５秒
−転換保圧：                   ５０ｂａｒ
−第１ステージ保圧：           ３０ｂａｒ
−第２ステージ圧力：           ２０ｂａｒ
−保圧プロファイル：           第１ステージ５秒
第２ステージ１０秒
−冷却時間：                   ２０秒
−モルド水温：                 ４０℃
−プラークを相対湿度５０％及び温度２３℃で１２〜４８時間条件化する。
【００７５】
−容器上におけるヘイズ：
−容器上におけるヘイズを、容器壁から５ｃｍ×５ｃｍサイズの標本を切り出し、上記と同一のヘイズ手順を用いて（１ｍｍプラーク上で）測定した。
【００７６】
−最上部の荷重：
−２３℃及び５０％相対湿度で少なくとも７０時間条件化した後、瓶を動力計の２個の板の間におき、１０ｍｍ／ｍｉｎの板の応力速度で圧縮した。
【００７７】
−容器が崩壊するときの応力を記録し、その値をＮと記録する。最上部の荷重値は６個の容器で繰り返し測定することで得られる平均値である。
【００７８】
−容器衝撃試験（ＣＩＴ）
−試験は二軸衝撃試験であり、容器の底を上に向かうようにして容器と同一の寸法を有するサンプルホルダーに置いた。
【００７９】
−衝撃用板は直径が６２ｍｍで重量が５ｋｇであり、６００ｍｍから落下する。その結果をジュールで示す。その結果は、１０回の試験の平均である。
【００８０】
−試験される容器
−試験される容器は下記の規格を有する射出成形機械を用いて製造する。
−射出成形ユニットパラメータ：
−射出軸ストローク：           １２００ｋＮ
−軸直径：                     ３２ｍｍ
−射出体積：                   １０２．９ｃｍ３
−軸の比率Ｌ／Ｄ：             ２０
−最大射出圧力：               ２１５１ｂａｒ
【００８１】
−試験されるアイテムは列挙した特徴を有さなければならない。
−体積：                       ２５０ｃｃ
−表面処理：                   研磨済み
−容器の形状は底が四角形の角錐台であり、ここで、最上部のベースはサイドが７０ｍｍであり、底部のベースはサイドが５０ｍｍであり、高さは８０ｍｍである。
【００８２】
−ＩＺＯＤ衝撃強度：
−ＩＳＯ  １８０／１Ａによって確認する。サンプルをＩＳＯ  ２９４−２によって得た。
【００８３】
−ヘキサン抽出物：
−ＦＤＡ  ２１  ７７：１５２０に準拠して測定する。
【００８４】
光沢
ヘイズに対して同一の標本で確認する。
試験に用いた装備は、入射測定のための１０２０  Ｚｅｈｎｔｎｅｒモデル光度計であった。標準光沢が９６．２％の黒色ガラスで６０゜の入射角で測定を行い、標準光沢が５５．４％の黒色ガラスで４５゜の入射角で測定を行うことで補正した。
【００８５】
実施例１ないし２及び比較例３：
プロピレンターポリマーは非常に立体特異性であるチーグラー−ナッタ触媒の存在下でプロピレン、エチレン及びブテン−１を重合することで製造する。
【００８６】
チーグラー−ナッタ触媒をヨーロッパ特許ＥＰ７２８７６９の第４８行〜第５５行の実施例５に従って製造した。トリエチルアルミニウム（ＴＥＡ）を共触媒として用い、ジシクロペンチルジメトキシシランを外部供与体として用い、重量比を表１に示した。
【００８７】
その後、上記触媒システムを、過量の液体プロピレン及びプロパンを含む反応器に移送し、２５℃で１１分間予備重合を行った後、これを重合反応器に導入する。
【００８８】
実施例のプロピレンターポリマーを、２個の互いに連結された重合領域、上昇部及び下降部を含む単一気相重合反応器でヨーロッパ特許ＥＰ７８２５８７及びＷＯ００／０２９２９に記載されたように製造した。
【００８９】
重合反応器に、予備重合された触媒システム、水素（分子量調節剤として用いられる）、プロピレン、エチレン及びブテン−１を気体状態で連続にかつ一定に流れるように供給することで、プロピレンターポリマーを製造する（モル％として表される供給量は表１に示す）。重合工程から出るポリマー粒子をスチーム処理し、未反応のモノマーを除去して乾燥した。
【００９０】
他の作動条件は表１に示されている。
【００９１】
【表１】
0006046838.tif 000008
Ｃ２−＝エチレンＣ３−＝プロピレンＣ４−＝ブテン
【００９２】
実施例１ないし２及び比較例３のポリマー粒子を押出器に取り入れ、ここで、これらを５００ｐｐｍのＩｒｇａｎｏｘ１０１０及び１０００ｐｐｍの  Ｉｒｇａｆｏｓ１６８、及び５００ｐｐｍのＣａステアレート、１０００ｐｐｍのＧＭＳ９０及び４０００ｐｐｍのＮＸ８０００と混合する。ポリマー粒子を窒素雰囲気下で二軸押出器で２５０ｒｐｍの回転速度、及び２００℃〜２５０℃の溶融温度で押出する。
【００９３】
得られた物質の特性を表２に記録し、比較例４はＷＯ２００９／０１９１６９の実施例１である。
【００９４】
【表２】
0006046838.tif 000009
【００９５】
得られたポリマーを上述したように容器で成形した。容器を分析し、その結果を表３に記録する。
【００９６】
【表３】
0006046838.tif 000010
【００９７】
表２から、本発明による物質は、総コモノマー含量が請求された範囲よりも低い比較例３、及び総コモノマー含量が請求された範囲よりも高い比較例４に比べ、向上したヘイズ及び光沢を有することが明らかに示されている。比較例４で、記録された光沢値は５０μｍ厚みのフィルムで測定される。よって、向上度は、フィルム上の光沢値が本発明の実施例に対して記録された１ｍｍプラーク上における光沢値と類似しているため、依然としてさらに高い。このような差異は容器特性面で増強され、ここで、本発明の実施例の容器で測定されたヘイズは比較例３よりもさらに低く、衝撃試験は比較例３よりもさらに高い。